(57)【特許請求の範囲】
【請求項１】
コンクリート躯体の仕上げ面に表面仕上げ材を接合すべく、前記仕上げ面と前記表面仕上げ材との間に配置され、前記表面仕上げ材側の面が粗面に形成された接合用シート状部材であって、前記表面仕上げ材側の面に粗面を形成するための網目状シート部材と、前記網目状シート部材が固定されて固化したセメント系組成層と、を有し、前記セメント系組成層の少なくとも一部が、前記接合用シート状部材の厚み方向の両面たる前記表面仕上げ材側の面及び前記仕上げ面側の面において露出しており、前記セメント系組成層における前記仕上げ面側の面からは前記網目状シート部材が突出しておらず、当該面には凹凸が一体形成されている接合用シート状部材の製造方法であって、
前記セメント系組成層の材料たるセメント系組成材料を、前記凹凸を一体形成するための複数の凸部が底面に形成された型枠内に打設する打設ステップと、
固化前の前記セメント系組成材料の上方から前記網目状シート部材を部分的に浸せきする浸せきステップと、
前記網目状シート部材を部分的に浸せきした状態で前記セメント系組成材料を固化する固化ステップと、
固化後の前記セメント系組成材料を前記型枠から脱型させることにより、前記セメント系組成層における表面仕上げ材側の面からは前記網目状シート部材が突出し前記仕上げ面側の面には凹凸が一体形成されている接合用シート状部材を得る脱型ステップと、を備えたことを特徴とする接合用シート状部材の製造方法。
【請求項２】
コンクリート躯体の表面処理方法であって、
請求項１に記載の接合用シート状部材の製造方法により、接合用シート状部材を製造し、
前記接合用シート状部材の粗面を型枠の内壁面に対向させつつ前記接合用シート状部材を前記内壁面に仮固定する仮固定ステップと、
前記接合用シート部材が仮固定された前記型枠内にコンクリートを打設する打設ステップと、
前記コンクリートの硬化後に、前記接合用シート状部材が一体化された前記コンクリートを前記型枠から脱型する脱型ステップと、
前記接合用シート状部材の前記粗面に表面仕上げ材を接合するステップと、を備えたことを特徴とするコンクリート躯体の表面処理方法。
【発明の詳細な説明】
【技術分野】
【０００１】
本発明は、コンクリート躯体の仕上げ面に外壁タイルや外壁モルタル等の表面仕上げ材を接合するための接合用シート状部材の製造方法、及びコンクリート躯体の表面処理方法に関する。
【背景技術】
【０００２】
従来、コンクリート躯体の仕上げ面には、外壁タイルや外壁モルタル等の表面仕上げ材が敷設される。そして、通常は、前記表面仕上げ材とコンクリート躯体との接合強度を高めるべく、コンクリート躯体の仕上げ面は粗面に形成される。
【０００３】
この粗面化方法の一例として、特許文献１には、立体網目状繊維シートを用いることが示されている。すなわち、この立体網目状繊維シートは、コンクリート打設前の型枠の内壁面に予め仮止めされており、そして、当該型枠内にコンクリート打設されて脱型後には、硬化したコンクリート躯体の表面に立体網目状繊維シートが一体化され、これによりコンクリート躯体の仕上げ面が粗面に形成される。
【０００４】
但し、上記の粗面化方法を実際に行ってみると、コンクリート打設中には、流動性を有するコンクリートのセメントペースト分が、立体網目状シートの網目を厚み方向に透過して裏面から表面へと回り込んでしまう。その結果、当該立体網目状シートのほぼ全部がコンクリート躯体内に埋没してしまってコンクリート表面から突出しなくなり、つまり、コンクリート躯体の仕上げ面を粗面にすることが困難であった。
【０００５】
そこで、これを解決する方法として、特許文献２には、立体網目状繊維シートの厚み方向の中間層にポリビニルアルコール等のアルカリ可溶性の薄膜を設けて、コンクリート打設中のセメントペースト分の立体網目状シートの透過を抑えることが提案されている。
【特許文献１】特公昭６２−５３６６６号
【特許文献２】特開２００３−２３１１０９号
【発明の開示】
【発明が解決しようとする課題】
【０００６】
しかしながら、この薄膜の溶け具合の調整は難しく、すなわち、この薄膜を溶け易くすると、セメントペースト分の立体網目状繊維シートの透過を有効に防止できずに、相変わらず立体網目状繊維シートのほぼ全部がコンクリート躯体内に埋没してしまう一方、逆に薄膜を溶け難くすると、溶け残った薄膜が、セメントとは組成の異なる異物層としてコンクリート躯体中に残存してしまい、その結果、この部分を起点として界面剥離を来たす等、表面仕上げ材の接合強度が弱くなる虞があった。
【０００７】
本発明は、かかる従来の課題に鑑みてなされたもので、コンクリート躯体の仕上げ面を確実に粗面に形成できるとともに、高い接合強度を確保可能な接合用シート状部材の製造方法、及びコンクリート躯体の表面処理方法を提供することを目的とする。
【課題を解決するための手段】
【０００８】
かかる目的を達成するために請求項１に示す発明は、コンクリート躯体の仕上げ面に表面仕上げ材を接合すべく、前記仕上げ面と前記表面仕上げ材との間に配置され、前記表面仕上げ材側の面が粗面に形成された接合用シート状部材であって、前記表面仕上げ材側の面に粗面を形成するための網目状シート部材と、前記網目状シート部材が固定されて固化したセメント系組成層と、を有し、前記セメント系組成層の少なくとも一部が、前記接合用シート状部材の厚み方向の両面たる前記表面仕上げ材側の面及び前記仕上げ面側の面において露出しており、前記セメント系組成層における前記仕上げ面側の面からは前記網目状シート部材が突出しておらず、当該面には凹凸が一体形成されている接合用シート状部材の製造方法であって、
前記セメント系組成層の材料たるセメント系組成材料を、前記凹凸を一体形成するための複数の凸部が底面に形成された型枠内に打設する打設ステップと、
固化前の前記セメント系組成材料の上方から前記網目状シート部材を部分的に浸せきする浸せきステップと、
前記網目状シート部材を部分的に浸せきした状態で前記セメント系組成材料を固化する固化ステップと、
固化後の前記セメント系組成材料を前記型枠から脱型させることにより、前記セメント系組成層における表面仕上げ材側の面からは前記網目状シート部材が突出し前記仕上げ面側の面には凹凸が一体形成されている接合用シート状部材を得る脱型ステップと、を備えたことを特徴とする。
【０００９】
かかる目的を達成するために請求項２に示す発明は、コンクリート躯体の表面処理方法であって、請求項１に記載の接合用シート状部材の製造方法により、接合用シート状部材を製造し、前記接合用シート状部材の粗面を型枠の内壁面に対向させつつ前記接合用シート状部材を前記内壁面に仮固定する仮固定ステップと、前記接合用シート部材が仮固定された前記型枠内にコンクリートを打設する打設ステップと、前記コンクリートの硬化後に、前記接合用シート状部材が一体化された前記コンクリートを前記型枠から脱型する脱型ステップと、前記接合用シート状部材の前記粗面に表面仕上げ材を接合するステップと、を備えたことを特徴とする。
【発明の効果】
【００２５】
本発明に係る接合用シート状部材の製造方法、及びコンクリート躯体の表面処理方法によれば、コンクリート躯体の仕上げ面を確実に粗面に形成できるとともに、高い接合強度を確保可能となる。
【発明を実施するための最良の形態】
【００２６】
＝＝＝接合用シート状部材２１＝＝＝
図１は、本実施形態に係る接合用シート状部材２１が設けられたコンクリート躯体１の模式図である。また、図２は、本実施形態に係る接合用シート状部材２１を表面２１ａ側から見た斜視図であり、図３は同裏面２１ｂ側から見た斜視図であり、図４は接合用シート状部材２１の概略側面図である。
【００２７】
図１に示すように、この接合用シート状部材２１は、コンクリート躯体１の仕上げ面１ａに表面仕上げ材の一例としての外壁タイル１１を接合するための中間媒体であり、つまり、コンクリート躯体１の完成状態においては、コンクリート躯体１の仕上げ面１ａと前記外壁タイル１１との間に介装された状態となる。なお、以下では、接合用シート状部材２１におけるコンクリート躯体１側の面を裏面２１ｂと言い、外壁タイル１１側の面を表面２１ａと言う。また、これら表裏面２１ａ，２１ｂの法線方向を厚み方向と言う。
【００２８】
図４に示すように、接合用シート状部材２１は、略所定厚みに固化したセメント系組成層２３と、このセメント系組成層２３の表面２３ａに配置されて一部２５ｄが前記セメント系組成層２３に埋設固定され、一部２５ｃが前記セメント系組成層２３の表面２３ａから突出した網目状シート部材２５と、を備えている。
【００２９】
そして、コンクリート躯体１の構築過程図の図５Ａに示すように、この接合用シート状部材２１の表面２１ａ側をコンクリート打設前の型枠３の内壁面に対向させつつ仮固定した後に、図５Ｂに示すように当該型枠３内にコンクリート１を打設して、図５Ｃに示すように脱型すれば、硬化したコンクリート躯体１の表面１ａには接合用シート状部材２１が一体化されるとともに、当該接合用シート状部材２１の網目状シート部材２５によりコンクリート躯体１は粗面化される。よって、しかる後に、図５Ｄに示すように、モルタルやポリマーモルタル等といったセメント系接着材、又はセメントと親和性のあるポリマー樹脂系接着材等によって、前記網目状シート部材２５に外壁タイル１１を貼り付ければ、当該網目状シート部材２５のアンカー効果により前記外壁タイル１１はコンクリート躯体１に強固に接合される。
【００３０】
網目状シート部材２５としては、図２に白色で示されているように、接合用シート状部材２１の表面２１ａにおいて、前記セメント系組成層２３が部分的に露出するような網目のものが使用される。換言すると、図２で白色の繊維状に示された網の間の隙間（空間）たる網目を通して、厚み方向の外方からセメント系組成層２３の表面２３ａが見えるような部材が使用される。そして、このような網目状シート部材２５によれば、前記外壁タイル１１を接着すべく前記セメント系接着材や前記ポリマー樹脂系接着材を網目状シート部材２５に塗った際には、同接着材は前記網目を通してセメント系組成層２３の表面２３ａまで速やかに含浸して到達するので、前記表面２１ａ側において露出する部分と前記接着材とは強固に接合一体化されるようになる。
【００３１】
この例では、このような網目を有した網目状シート部材２５として、図６の平面図に示すような、網目を通して反対側が透けて見える不織布を使用している。なお、このような目の透いた網目の不織布は、その繊度を１〜５００ｄｔに設定するとともに、坪量を１０〜６００ｇ／ｍ２に設定することにより形成される。また、不織布の材質としては、ビニロン、ナイロン、ポリプロピレン、ポリエステル、綿、麻等、耐アルカリ性を有していれば、何れを用いても良い。不織布の製法としては、例えば浸漬法、ニードルパンチ、スパンボンド法、及びステッチ法などが挙げられる。
【００３２】
セメント系組成層２３は、図５Ｂに示すように、その裏面２３ｂ側にコンクリート１が打設される際に当該コンクリート１中のセメントペースト分が裏面２３ｂ側から表面２３ａ側に移動するのを阻止し、表面２３ａ側に位置する網目状シート部材２５のコンクリート躯体１内への埋没を防ぐものである。よって、セメント系組成層２３は、網目状シート部材２５の裏面全面に亘って設けられるとともに、より望ましくは、セメント系組成層２３には、裏面２３ｂから表面２３ａへと貫通する貫通孔が全く形成されないようにすると良い。
【００３３】
また、セメント系組成層２３は、その名のとおり、少なくともセメントを含む層である。よって、裏面２３ｂ側に打設されるコンクリート１とは謂わば同種材料であり、その親和性も高く、もって、裏面２３ｂ側に打設形成されるコンクリート躯体１と強固に一体化される。更には、その表面２３ａ側にあっても、前述した外壁タイル１１用のセメント系接着材又はセメントと親和性のあるポリマー樹脂系接着材と高い親和性で接合する（図５Ｄを参照）。その結果、コンクリート１から前記接着材までに亘って、セメント系組成の材料又はセメント親和性材料が分断されずに繋がった状態を形成できて、つまり、厚み方向の一部においてセメント系組成の材料又はセメント親和性材料が縁切りされた状態を回避できて、これにより、コンクリート躯体１と外壁タイル１１との高い接合強度を確保可能となる。
【００３４】
ちなみに、この例では、セメント系組成層２３の裏面２３ｂからは網目状シート部材２５が突出していないので、コンクリート１との接合強度向上の観点から裏面２３ｂを粗面化すべく、当該裏面２３ｂには凹凸の一例として多数の円形凹部２７が格子配列で形成されているが（図５Ｂ、図３、及び図４を参照）、これら円形凹部２７は必須構成ではなく、形成しなくても良い。
【００３５】
＝＝＝接合用シート状部材２１の製造方法＝＝＝
図７Ａ乃至図７Ｄは、上述した接合用シート状部材２１の製造方法の説明図であり、何れも縦断面図である。
【００３６】
先ず、上面が開口した有底箱状の成形用型枠４１を準備する。なお、この成形用型枠４１の底面には、予め、上述のセメント系組成層２３の裏面２３ｂの円形凹部２７に対応させて多数の凸部４７が形成されている。これら凸部４７の形成方法としては、成形用型枠４１の底面にエアーキャップ等を敷設固定すること等が挙げられる。
【００３７】
次に、図７Ｂに示すように、セメント系組成層２３の材料たるセメント系組成材料２３を成形用型枠４１内に流し込む。そして、そのセメント系組成材料２３が未固化の状態において、その上方に配置した網目状シート部材２５を除々に下降して、セメント系組成材料２３の上面からセメント系組成材料２３内に部分的に浸せきし、これにより、図７Ｃに示すように、網目状シート部材２５の上部２５ｃをセメント系組成材料２３の上面から突出させつつ下部２５ｄをセメント系組成材料２３内に埋没させた状態にする。
【００３８】
そうしたら、この部分的に浸せきした状態で所定時間放置し、セメント系組成材料２３を固化させる。  
最後に、図７Ｄに示すように、固化したセメント系組成材料２３たるセメント系組成層２３を成型用型枠４１から脱型し、これにより、接合用シート状部材２１が製造される。
【００３９】
＝＝＝接合用シート状部材２１を用いたコンクリート躯体１の表面処理方法＝＝＝
ここで、接合用シート状部材２１を用いたコンクリート躯体１の表面処理方法について図５Ａ乃至図５Ｄを参照しつつ説明する。
【００４０】
先ず、図５Ａに示すように、コンクリート用型枠３の内壁面に接合用シート状部材２１の表面２１ａを対向させながら同内壁面に接合用シート状部材２１を敷設し、不図示のステープル等により仮固定する。
【００４１】
次に、図５Ｂに示すように、コンクリート用型枠３内にコンクリート１を打設する。なお、この打設中には、接合用シート状部材２１の裏面２１ｂ側に打設されたコンクリート１に係るセメントペースト分の厚み方向の移動は、接合用シート状部材２１の密実なセメント系組成層２３によって阻止されるので、接合用シート状部材２１の表面２１ａ側へのセメントペースト分の回り込みはほぼ皆無に抑えられ、結果、接合用シート状部材２１の表面２１ａは、網目状シート部材２５が部分的に突出した状態に維持されて粗面になる。
【００４２】
また、接合用シート状部材２１の裏面２１ｂにはセメント系組成層２３が露出しているので、裏面２１ｂ側に打設されるコンクリート１とセメント系組成層２３とは確実に接合一体化される。なお、この時には、セメント系組成層２３の裏面２３ｂに形成された前記円形凹部２７にコンクリート１が入り込むことによりアンカー効果が生じるので、接合強度がより一層高められる。
【００４３】
次に、コンクリート１の硬化後、図５Ｃに示すようにコンクリート１をコンクリート用型枠３から脱型し、これによりコンクリート躯体１が成形される。なお、この時には、コンクリート躯体１の表面１ａには接合用シート状部材２１が一体化されているとともに、接合用シート状部材２１のセメント系組成層２３の表面２３ａからは部分的に網目状シート部材２５が突出しており、これにより、コンクリート躯体１の表面１ａ側に粗面が形成された状態となっている。
【００４４】
そうしたら、接合用シート状部材２１の表面２１ａにセメント系接着材等を塗布し、当該表面２１ａに外壁タイル１１を貼り付ける（図５Ｄを参照）。なお、この時には、接合用シート状部材２１の表面２１ａには、網目状シート部材２５以外にセメント系組成層２３も部分的に露出しているので、前記セメント系接着材や前記ポリマー樹脂系接着材は、セメント系組成層２３の表面２３ａまで速やかに含浸到達し、その結果、当該表面２３ａ側において露出する部分と前記接着材とは強固に接合一体化される。
【００４５】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００４６】
上述の実施形態では、接合用シート状部材２１の表面２１ａからのみ網目状シート部材２５を突出させ、裏面２１ｂからは突出させていなかったが、何等これに限るものではなく、表裏両面２１ａ，２１ｂにおいて網目状シート部材２５を突出させても良い。但し、この場合には、接合用シート状部材２１の表裏両面２１ａ，２１ｂにおいて前記セメント系組成層２３が部分的に露出しているのは言うまでもない。また、この構成によれば、網目状シート部材２５により裏面２１ｂは粗面化されているので、裏面２１ｂに前述の円形凹部２７等の凹凸を形成しなくても良く、更には、前記凹凸よりも接合強度を高められる等のメリットがある。
【００４７】
上述の実施形態では、網目状シート部材２５として不織布を例示したが、網目を有し当該網目を通して、前記セメント系組成層２３の少なくとも一部が前記接合用シート状部材２１の厚み方向の両面２１ａ，２１ｂにおいて露出するように構成されるのであれば、何等これに限るものではなく、例えば、織布でも良いし、立毛布帛でも良い。ここで、立毛布帛とは、立毛部を有する編織物のことを言う。なお、立毛部は、ループ状のものでも良いし、繊維の先端が裁断された形態のものでも構わない。
【００４８】
上述の実施形態では、成型用型枠４１に打設したセメント系組成材料２３に、網目状シート部材２５を浸せきすることにより、接合用シート状部材２１を製造したが、何等これに限るものではなく、例えば、網目状シート部材２５にセメント系組成材料２３を吹き付けることにより、接合用シート状部材２１を製造しても良い。但し、浸せきによる方法の方が、密実なセメント系組成層２３を形成できるので、望ましい。
【００４９】
上述の実施形態では、接合用シート状部材２１の表面２１ａ（表面仕上げ材１１側の面）を網目状シート部材２５によって粗面にし、同裏面２１ｂ（コンクリート躯体仕上げ面１ａ側の面）を前記円形凹部２７（セメント系組成層２３に一体形成された凹凸）によって粗面にしたが、何等これに限るものではなく、表裏を逆にしても良い。つまり、接合用シート状部材２１の裏面２１ｂ（コンクリート躯体仕上げ面１ａ側の面）を網目状シート部材２５によって粗面にし、同表面２１ａ（表面仕上げ材１１側の面）を円形凹部２７（セメント系組成層２３に一体形成された凹凸）によって粗面にしても良い。
【図面の簡単な説明】
【００５０】
【図１】本実施形態に係る接合用シート状部材２１が設けられたコンクリート躯体１の模式図である。
【図２】本実施形態に係る接合用シート状部材２１を表面２１ａ側から見た斜視図である。
【図３】同裏面２１ｂ側から見た斜視図である。
【図４】前記接合用シート状部材２１の概略側面図である。
【図５】図５Ａ乃至図５Ｄは、前記接合用シート状部材２１を用いたコンクリート躯体１の表面処理方法の説明図である。
【図６】網目状シート部材２５の一例としての目の透いた不織布の平面図である。
【図７】図７Ａ乃至図７Ｄは、前記接合用シート状部材２１の製造方法の説明図である。
【符号の説明】
【００５１】
１  コンクリート（コンクリート躯体）、１ａ  表面（仕上げ面）、
３  コンクリート用型枠（型枠）、１１  タイル（表面仕上げ材）、
２１  接合用シート状部材、２１ａ  表面、２１ｂ  裏面、
２３  セメント系組成材料（セメント系組成層）、２３ａ  表面、２３ｂ  裏面、
２５  網目状シート部材、２５ｃ  上部（一部）、２５ｄ  下部（一部）、
２７  円形凹部、４１  成型用型枠、４７  凸部
【図１】
0005320814.tif 000002
【図４】
0005320814.tif 000003
【図２】
0005320814.tif 000004
【図３】
0005320814.tif 000005
【図５】
0005320814.tif 000006
【図６】
0005320814.tif 000007
【図７】
0005320814.tif 000008